(57)【要約】【課題】  寸法安定性と耐熱性に優れ、かつ光拡散性の優れたスクリーンレンズ用成形体や拡散板用成形体に使用されるスチレン系樹脂組成物を提供すること。【解決の手段】  スチレン系単量体単位８０〜９９質量％、メタクリル酸単量体単位２０〜１質量％、および共重合可能なビニル化合物単量体単位０〜１０質量％からなるスチレン系共重合体１００質量部に対して、屈折率が１．５２以下で平均粒子径が１〜２０μｍである未溶融化合物を０．１〜３５質量部含有してなることを特徴とするスチレン系樹脂組成物を構成とする。【選択図】  なし【特許請求の範囲】
【請求項１】
スチレン系単量体単位８０〜９９質量％、メタクリル酸単量体単位２０〜１質量％、および共重合可能なビニル化合物単量体単位０〜１０質量％からなるスチレン系共重合体１００質量部に対して、屈折率が１．５２以下で平均粒子径が１〜２０μｍである未溶融化合物を０．１〜３５質量部含有してなることを特徴とするスチレン系樹脂組成物。
【請求項２】
該未溶融化合物がシリカ、架橋ポリオルガノシロキサンから選択される少なくとも一種であることを特徴とする請求項１記載のスチレン系樹脂組成物。
【請求項３】
該シリカが溶融シリカであることを特徴とする請求項２記載のスチレン系樹脂組成物。
【請求項４】
請求項１〜３のいずれか１項に記載のスチレン系樹脂組成物を成形してなることを特徴とするシート。
【請求項５】
請求項１〜３のいずれか１項に記載のスチレン系樹脂組成物を成形してなることを特徴とする射出成形体。
【発明の詳細な説明】
【技術分野】
【０００１】
本発明は、プロジェクションテレビ等の画面の透過型スクリーンや液晶ＴＶの拡散板として使用される光拡散性、耐熱性に優れた樹脂組成物に関するものである。
【背景技術】
【０００２】
透過型スクリーン等のスクリーンレンズは、プロジェクションテレビの画像を投与し、目的とする表示を実現するために広く用いられている。このスクリーンレンズは、観察者が観察する際に明るく、視野角が拡大するように、一般的にレンチキューレンズやフレネルレンズ等のレンズ成形体を組み合わせて構成されている。これらスクリーンレンズに使用される投光材料は、透明性、耐光性、耐傷付性等に優れ、かつ成形加工性に優れたメタクリル樹脂が広く使用されてきており、スクリーンレンズの加工方法もプレス成形、押出し成形、キャスト成形や射出成形等により行われてきた。
【０００３】
このようなスクリーンレンズ用成形体の基材として使用されるメタクリル樹脂は、吸水率が高いため、スクリーンレンズ用成形体の寸法変化が生じ、スクリーンの反りや浮きが生じ、光学特性が損なわれたり、枠体からのスクリーンレンズの脱落が生じるという問題を有していた。また、スクリーンレンズの輸送時の温度や使用環境温度が高くなると変形する問題も有していた。
【０００４】
これらの問題を解決するために、芳香族ビニル単量体、（メタ）アクリル酸エステル系単量体、多官能性不飽和単量体混合物にスチレン−ジエン系共重合体を溶存させて重合し、フレネルレンズを得る方法が開示されている（特許文献１参照）。しかしながらこの技術では、光拡散性の優れたスクリーンレンズ用成形体を得るには不充分であった。
また、液晶ＴＶの拡散板の基材として使用されるメタクリル樹脂についても
吸水率が高いため、拡散板成形体の寸法変化が生じ、拡散板の反りが生じ、光学特性が損なわれる問題を有していた。また、使用環境温度が高いと変形する問題も有している。
【０００５】
【特許文献１】特開平５−３４１１０１号公報
【発明の開示】
【発明が解決しようとする課題】
【０００６】
本発明の課題は、寸法安定性に優れ、熱変形温度が高く、かつ光拡散性の優れたスクリーンレンズ用成形体や拡散板用成形体に使用されるスチレン系樹脂組成物を提供するものである。
【課題を解決するための手段】
【０００７】
本発明者らは、スチレン系樹脂において、前記課題を解決すべく鋭意検討した結果、特定のスチレン系重合体に未溶融化合物を特定量含有させることにより、寸歩安定性に優れ、熱変形温度が高く、かつ光拡散性の優れたスチレン系樹脂組成物を見出し、本発明に到達したのものである。
【０００８】
すなわち、本発明は、（１）スチレン系単量体単位８０〜９９質量％、メタクリル酸単量体単位２０〜１質量％、および共重合可能なビニル化合物単量体単位０〜１０質量％からなるスチレン系共重合体１００質量部に対して、屈折率が１．５２以下で平均粒子径が１〜２０μｍである未溶融化合物を０．１〜３５質量部含有してなることを特徴とするスチレン系樹脂組成物、（２）該未溶融化合物がシリカ、架橋ポリオルガノシロキサンから選択される少なくとも一種であることを特徴とする（１）記載のスチレン系樹脂組成物、（３）該シリカが溶融シリカであることを特徴とする（２）記載のスチレン系樹脂組成物、（４）（１）〜（３）のいずれか１項に記載のスチレン系樹脂組成物を成形してなることを特徴とするシート、（５）（１）〜（３）のいずれか１項に記載のスチレン系樹脂組成物を成形してなることを特徴とする射出成形体である。
【発明の効果】
【０００９】
本発明により、従来にない光拡散性に優れたスチレン系樹脂組成物を工業上極めて有利に提供することができる。本発明のスチレン系樹脂組成物は、光拡散性、耐熱性に優れていることより、特にフレネルレンズやレンチキュラーレンズ、拡散板等の光学用途に好適に用いることができる。
【発明を実施するための最良の形態】
【００１０】
以下、本発明を詳細に説明する。
（スチレン系重合体Ａ）
本発明に用いられるスチレン系単量体としては、スチレン、α−メチルスチレン、ｐ−メチルスチレン、ｐ−ｔ−ブチルスチレン等が挙げられるが、好ましくはスチレンである。
【００１１】
本発明における、スチレン系単量体とメタクリル酸と共重合可能なビニル系単量体として、例えば、メチルメタクリレート、ｎ−ブチルアクリレート等の（メタ）アクリル酸エステル系単量体、アクリロニトリルやメタクリロニトリル等のシアン化ビニル単量体、無水マレイン酸、マレイン酸、イタコン酸、無水イタコン酸等のメタクリル酸以外の不飽和カルボン酸単量体、マレイミド、Ｎ−メチルマレイミド、Ｎ−フェニルマレイミド等のマレイミド単量体等があげられる。これらは、単独で使用するかあるいは２種類以上を併用してもよい。
【００１２】
本発明に使用されるスチレン系共重合体Ａは、スチレン系単量体単位８０〜９９質量％、好ましくは８５〜９８質量％、メタクリル酸単量体単位２０〜１質量％、好ましくは１５    〜２質量％、および共重合可能なビニル化合物単量体単位０〜１０質量％、好ましくは      ０〜５質量％からなる。スチレン系単量体単位が９９質量％を越えるとでは耐熱性が低いものになり、また８０質量部未満では耐熱性が高すぎ樹脂の流動性が低下して成形品が得られない場合がある。
【００１３】
（未溶融化合物）
本発明に用いられる未溶融化合物は、１０１．３ｋＰａ（１気圧）の雰囲気下で、２００℃以上に融点または軟化点を示す化合物である。融点、軟化点が２００℃未満では、スチレン系重合体との溶融混練時、またはスチレン系樹脂組成物のシート化時や射出成形時に該化合物が溶融しやすく、優れた光学特性を保持することができない。
【００１４】
本発明に用いられる未溶融化合物の屈折率は、１．５２以下、好ましくは１．４９以下である。屈折率が１．５２を超えると曇り度が小さくなり光拡散性が低下する。
【００１５】
未溶融化合物は、平均粒子径が１〜２０μｍが好ましく、１．５〜１９がより好ましい。平均粒子径が１μｍ未満では、曇り度が小さくなり光拡散性が低下し、２０μｍを超えると全光線透過率が低下し光拡散性が低下する。未溶融化合物の平均粒子径は、コールター・マルチサイザー（ベックマン・コールター社製）を用いて測定した。
【００１６】
本発明に用いられる未溶融化合物の含有量は、スチレン系共重合体１００質量部に対して、０．１〜３５質量部が好ましく、更に０．１〜２０質量部が好ましい。０．１質量部未満では、曇り度が小さくなり光拡散性が低下し、３５質量部を超えると、全光線透過率が低下し光拡散性が低下する。
【００１７】
本発明に用いられる未溶融化合物としては、例えば、溶融シリカ等のシリカ、ポリオルガノシロキサン架橋ビーズ等の架橋ポリオルガノシロキサン等が挙げられ、これらを単独で使用してもよいし、複数を併用してもよい。溶融シリカとしては、高純度の珪石、珪砂、水晶等、あるいは、ハロゲン化珪素化合物から熱分解等により得られる粉末を溶融塊状化したものを、磨砕又は粉砕によって目標の粒子径に調整したものが溶融シリカ粉砕品であり、溶融塊状化したものを、プロパン／酸素炎等の火炎と共に溶射、球状化し、更に該球状体を水中で十分に攪拌・分散し湿式分級して目的の粒子径に調整した溶融シリカ球状体等が挙げられる。
【００１８】
（製造方法）
本発明のスチレン系共重合体の製造方法に特に制限はないが、塊状重合法、懸濁重合法、溶液重合法、乳化重合法を好適に採用できる。
【００１９】
未溶融化合物の配合方法に特に制限はなく、スチレン系共重合体の重合前、重合途中、重合後に配合する方法、スチレン系共重合体との混合により配合する方法等が挙げられる。
【００２０】
スチレン系共重合体に対する未溶融物の混合方法については特に制限はないが、例えば、ヘンシェルミキサーやタンブラーミキサー等の公知の混合装置にて予備混合した後、単軸押出機または二軸押出機等の押出機を用いて溶融混練を行うことにより、均一に混合することができる。
また、上述の方法により未溶融化合物の高濃度混合物を作成しておき、シート成形時または射出成形時に、該高濃度混合物とスチレン系共重合体をドライブレンドしてもよい。
【００２１】
（添加剤）
本発明のスチレン系樹脂組成物には、必要に応じて添加剤を配合することができる。例えば、流動性や離型性を向上させるために、可塑剤、滑剤、シリコンオイル等を配合することができる。また、成形品の防塵のために帯電防止剤を配合することができる。また、耐熱性を付与するため、熱安定剤を配合することができる。また、耐光性を付与するため、光安定剤や紫外線吸収剤を配合することができるが、成形品の表面に紫外線硬化剤を塗布して紫外線硬化する場合は、硬化に影響を及ぼすので注意が必要である。その他、着色剤等を配合することもできる。また、光拡散材としてガラスビーズ等の無機ビーズ、ポリスチレン架橋ビーズ、ポリメチルメタクリレート架橋ビーズ、ポリメタクリルスチレン架橋ビーズ等の樹脂ビーズを併用することもできる。    
【００２２】
本発明の成形体は、上記スチレン系樹脂組成物を成形してなるシート又は射出成形体である。具体的には、プロジェクションテレビ等の画面の透過型スクリーンや液晶ＴＶの拡散板、レンチキューレンズやフレネルレンズ等の光学用途成形品である。
【実施例】
【００２３】
以下、実施例によって本発明を具体的に説明するが、本発明はこれらの実施例によって限定されるものではない。尚、実施例中の部、％はいずれも質量基準で表した。
【００２４】
（スチレン系共重合体Ａの製造）
容積約５リットルの第１完全混合槽と約１５リットルの第２完全混合槽を直列に接続し、さらに予熱器を付した第１脱揮槽と第２脱揮槽を２基直列に接続して構成した。
４−ｔ−ブチルカテコールが０．１ｐｐｍ含まれるスチレン９５質量％、メタクリル酸（以下、「ＭＡＡ」という。）５質量％で構成する単量体溶液１００質量部に対し、エチルベンゼン１５質量部、ｔ−ブチルパーオキシイソプロピルモノカーボネート０．０１質量部、２，４−ジフェニル−４−メチル−１−ペンテン０．２質量部を混合し原料溶液とした。
この原料溶液を毎時６．０ｋｇで１３５℃に制御した第１完全混合槽に供給した。第１完全混合槽出口での転化率は２８質量％であった。次に第１完全混合槽より連続的に抜き出し、１３５℃に制御した第２完全混合槽に供給した。第２完全混合槽出口での転化率は６３質量％であった。次に第２完全混合槽より連続的に抜き出し、予熱器で加温し、６７ｋＰａ、１６０℃に制御した第１脱揮槽に導入した。さらに第１脱揮槽より連続的に抜き出し、予熱器で加温し、１．３ｋＰａ、２３０℃に制御した第２脱揮槽に導入し単量体を除去した。これをストランド状に押出し切断することによりペレット形状のスチレン系共重合体Ａ−１を得た。
【００２５】
スチレン９０質量％、ＭＡＡ１０質量％で構成する単量体溶液を用いた以外は、スチレン系共重合体Ａ−１と同様に実施しスチレン系共重合体Ａ−２を得た。
【００２６】
スチレン８５質量％、ＭＡＡ１５質量％で構成する単量体溶液を用いた以外は、スチレン系共重合体Ａ−１と同様に実施しスチレン系共重合体Ａ−３を得た。
【００２７】
スチレン８５質量％、ＭＡＡ１０質量％、メチルメタクリレート５質量％で構成する単量体溶液を用いた以外は、スチレン系共重合体Ａ−１と同様に実施しスチレン系共重合体Ａ−４を得た。
【００２８】
スチレン１００質量％で構成する単量体溶液を用いた以外は、スチレン系共重合体Ａ−１と同様に実施しスチレン系共重合体Ａ−５を得た。
【００２９】
スチレン７５質量％、ＭＡＡ２５質量％で構成する単量体溶液を用いた以外は、スチレン系共重合体Ａ−１と同様に実施しスチレン系共重合体Ａ−６を得た。
【００３０】
得られたスチレン系共重合体中のメタクリル酸単量体単位と残存メタクリル酸の合計量の測定からスチレン系共重合体中のメタクリル酸単量体単位と残存メタクリル酸量測定値を差し引いた値をスチレン系共重合体中のメタクリル酸単量体単位量として求め表１に示した。また、得られたスチレン系共重合体の組成を表１に示す。
【００３１】
【表１】
2006124522.tif 000002
【００３２】
（溶融シリカＢの製造）
高純度水晶をジョークラッシャー、Ｗロールクラッシャー、ボールミルを通して１４９μｍ以下の累積粒度が１００重量％程度になるように粉砕された高純度水晶粉末をプロパン／酸素＝１／５．６の比率に保たれた約２０００℃の火炎中に投入し溶融球状化を行った。この際、炉内で分級されたサイクロンあるいはバグフィルターで捕集された最大粒子径２４μｍ以下の溶融シリカ球状体を回収した。
水中にて十分に攪拌・分散した後、液体サイクロンで超微粉を分級除去して、表２に示す溶融シリカ球状体Ｂ−１〜Ｂ−５を得た。
また、高純度水晶の溶融インゴットをジョークラッシャー、Ｗロールクラッシャーを通して粉砕した後、分級を行い、表２に示す溶融シリカ粉砕品Ｂ−６〜Ｂ−１０を得た。
【００３３】
（ポリオルガノシロキサン架橋ビーズＣ）
ポリオルガノシロキサン架橋ビーズとして、Ｃ−１：信越化学社製ＫＭＰ５９０、Ｃ−２：平信越化学社製Ｘ−５２−１０３２、Ｃ−３：信越化学社製Ｘ−５２−８５４を使用した。これらの平均粒子径、屈折率を表２に示す、
【００３４】
（ポリスチレン架橋ビーズＤ）
攪拌機付きオートクレーブにスチレン１００部、架橋剤としてジビニルベンゼン５部、重合開始剤として、ベンゾイルパーオキサイド０．２部、ｔ−ドデシルメルカプタン０．１部、懸濁安定剤としてドデシルベンゼンスルホン酸ナトリウム０．００１部及び第三リン酸カルシウム０．５部、純水２００部を仕込み、温度９５℃にて６時間、さらに温度１３０℃にて２時間重合した。反応終了後、洗浄、脱水、乾燥を行い、表２に示すポリスチレン架橋ビーズＤを得た。
【００３５】
【表２】
2006124522.tif 000003
【００３６】
実施例１〜１２、比較例１〜１１
スチレン系共重合体Ａ−１〜Ａ−６と溶融シリカＢ−１〜Ｂ−１０及びポリオルガノシロキサン架橋ビーズＣ−１〜Ｃ−３を表３、４に示す配合比にて混合し、４０ｍｍ径の単軸押出し機にて、温度２４０℃、スクリュー回転数１００ｒｐｍにて混練し、ペレット化を行い、スチレン系樹脂組成物のペレットを得た。
このペレットを用いて温度２３０℃にて射出成形し、試験片を得た。また、更にＴダイ方式の押出機にて、シリンダー温度２４０℃にてシートを成形した。
これらの試験片、シートを用いて物性を評価した。結果を表３、４に示す。
尚、透明性については、曇り度８０％以上かつ全光線透過率５０％以上であることが、優れた光拡散性を発現するために必要である。
【００３７】
【表３】
2006124522.tif 000004
【００３８】
【表４】
2006124522.tif 000005
【００３９】
尚、各物性値の測定方法は以下の通りである。
【００４０】
（１）スチレン系共重合体中のメタクリル酸単量体単位含有量の測定：
I．メタクリル酸単量体単位と残存メタクリル酸の合計量の測定
ａ）スチレン系共重合体２ｇにクロロホルム：エタノール混合溶液（２：１）１００ｍｌを加え溶解させる。ｂ）これに指示薬として０．５％フェノールフタレイン・エタノール溶液を加え、更に０．１Ｎ水酸化カリウム・エタノール溶液で滴定する。指示薬の色が３０秒間消えない時を終点とした。ｃ）空試験としてクロロホルム：エタノール混合溶液（２：１）を１００ｍｌとりｂ）と同様の操作を行った。ｄ）以下の式のよりスチレン系共重合体中のメタクリル酸含有量を求めた。
メタクリル酸含有量（％）＝[｛（Ａ−Ｂｔ）×Ｍ｝／（Ｓ×１０００）]×１００
Ａ：ａ）に要した滴定量  （ｍｌ）
Ｂ：ｃ）に要した敵定量  （ｍｌ）
Ｓ：スチレン系共重合体の質量  （ｇ）
Ｍ：０．１Ｎ水酸化カリウム・エタノール溶液１ｍｌと当量となるメタクリル酸の質量（８．６（ｍｇ））
【００４１】
II．残存メタクリル酸量の測定
スチレン系共重合体０．５ｇをクロロホルム１０ｍｌに溶解し、Ｎ，Ｎ−ジメチルホルムアミドを内部標準として測定して、以下のＧＣ測定条件で測定した。
装置名：島津製作所社製  ＧＣ１４Ｂ  ＦＩＤ検出器
カラム：ガラスカラム  φ３ｍｍ×３ｍ
充填剤：ジエチレングリコールサクシネート
キャリヤー：窒素
温度：カラム１１０℃、注入口１８０℃
試料０．５ｇ
【００４２】
III．Iで測定したスチレン系共重合体中のメタクリル酸単量体単位と残存メタクリル酸
の合計量から、IIで測定したスチレン系共重合体中の残存メタクリル酸量を差し引いた
値をスチレン系共重合体中のメタクリル酸単量体単位含有量として求めた。但し、スチ
レン系共重合体中の残存メタクリル酸の測定値が０．１質量％未満のものについては、
残存メタクリル酸量を０質量％としてスチレン系共重合体中のメタクリル酸単量体単位
含有量を求めた。
【００４３】
（２）スチレン系共重合体中のメチルメタクリレート単量体含有量の測定
スチレン系共重合体を重クロロホルムに溶解して調整した２％溶液を測定試料とし、ＦＴ−ＮＭＲ（日本電子社製ＦＸ−９０Ｑ型）を用いてＣ13測定し、スチレン及びメチルメタクリレートのピーク面積から算出した。
【００４４】
（３）屈折率
未溶融化合物の屈折率は、アッベ式屈折計にて波長５８９ｎｍ、２３℃の雰囲気下にて測定した。
【００４５】
（４）加熱変形温度
東芝機械社製射出成形機（ＩＳ−５０ＥＰＮ）を用いて、シリンダー温度２２０℃で厚さ１２．７ｍｍ、幅３．２ｍｍ、長さ５７．１ｍｍの試験片を成形した。この試験片の厚さ１２．７ｍｍ部の方向で、ＡＳＴＭ  Ｄ−６４８に準じて、１８．６ｋｇ荷重にて測定した。
【００４６】
（５）全光線透過率、曇度
ａ）射出成形品物性
東芝機械社製射出成形機（ＩＳ−５０ＥＰＮ）を用いて、シリンダー温度２２０℃で厚さ１ｍｍ、２ｍｍ、３ｍｍの３段プレートを成形した。この３段プレートの厚さ２ｍｍ部を用いて、ＡＳＴＭ  Ｄ−１００３に準じて、日本電色工業社製ＨＡＺＥメーター（ＮＤＨ−１００１ＤＰ）を用いて測定した。
ｂ）シート成形品物性
得られたシートを用いて、ＡＳＴＭ  Ｄ−１００３に準じて、日本電色工業社製ＨＡＺＥメーター（ＮＤＨ−１００１ＤＰ）を用いて測定した。